Brevet FR2663928A1 — publié le 19920103

.f t? 2663928 NOUVEAUX COMPOSES ACRYLIQUES SOUFRES, UN PROCEDE POUR LEUR PREPARATION ET LEUR APPLICATION A LA SYNTHESE DE NOUVEAUX POLYMERES. La présente invention se rapporte à une nouvelle famille de composés acryliques soufrés, à un procédé pour leur préparation et à leur application à la synthèse de nouveaux polymères. On connait actuellement un petit nombre d'acrylates et méthacrylates soufrés obtenus par réaction d'alcools soufrés avec soit un (méth)acrylate d'alkyle soit un chlorure de (méth)acryloyle Ainsi des (méth)acrylates de formule: H 2 C = CC O -(CH 2)nS Om R 2 (I) R O dans laquelle R 1 est l'hydrogène ou bien un radical méthyle, N est un nombre entier de 1 à 4, R 2 est un radical alkyle ayant de 1 à 4 atomes de carbone et m = O ou 2 sont connus par le brevet US-A-3 278 500 Chemical Abstracts 86, 189153 s Des (méth)acrylates de formule H 2 C = C C -(OCH 2 CH 2)n S -(CH 2)m-R 2 (II) dans laquelle i l Il R 1 O n est un nombre entier de 1 à 3, R 1 est l'hydrogène ou bien un radical méthyle, R 2 est un radical phényle ou naphtyle et m = O ou 1 sont connus par le brevet DE-A-3 321 501. Chemical Abstracts 84, 151191 y pour sa part décrit des (méth)acrylates de formule (I) dans laquelle N = 2, m = O et R 2 peut être un radical alkyle tertiaire ayant de 4 à 8 atomes de carbone. On connaît également par le brevet soviétique n 432 128 un procédé d'obtention de (méth)acrylates de formule (I) dans laquelle R 1 est l'hydrogène ou bien un radical méthyle, N = 1, m = O et R est choisi parmi les35 radicaux alkyle et les radicaux alcényle, par réaction d'un sel de potassium de l'acide acrylique ou méthacrylique avec f * 2663928 un composé de formule R 2 SCH 2 Cl, la réaction étant effectuée dans le toluène pendant 2 heures à une température de 1100 à 115 'C et en présence d'un halogénure de tétraalkyl- ammonium. Cette réaction connue, qui permet d'obtenir des composés de formule (I) avec un rendement de 63 à 85 %, présente l'inconvénient de nécessiter une température élevée et un solvant organique, avec tous les problèmes énergétiques et d'environnement que cela suppose notamment en ce qui concerne le recyclage et la purification du solvant pour permettre une utilisation efficace tout en évitant son rejet dans la nature D'autre part cette réaction n'a pas pu être transposée avec de bons rendements à la synthèse d'autres (méth)acrylates soufrés. Un premier problème que la présente invention vise à résoudre consiste à élargir la gamme des acrylates et méthacrylates soufrés disponibles audelà des seuls composés de formule ( 1) Un second problème visé par la présente invention consiste à mettre au point un procédé permettant l'obtention d'acrylates et méthacrylates soufrés à température modérée avec des rendements élevés et, dans la mesure du possible, en limitant le recours à des solvants organiques. Des acrylates de polythiaalkyle contenant de 3 à 12 atomes de carbone et contenant deux atomes de soufre séparés par au moins un atome de carbone sont connus par le brevet US-A-3 536 677 Ces composés, tels que le bis( 2- thiobutyl)méthyl acrylate de formule CH 2 = CH C O CH(CH 2 SC 2 H 5)2 (III) sont utiles il dans la composition de copolymères pour émulsions photogra- phiques à base d'halogénure d'argent Ils sont obtenus par réaction dans l'éther d'un polythiaalcool sur le chlorure d'acryloyle en présence de triéthylamine Comme dans le cas des composés de formule (I), l'objectif de la présente invention consiste à élargir la gamme des composés t, t, 2663928 disponibles de formule (II), à améliorer les rendements et si possible à s'affranchir de l'emploi de solvants organiques. Des alkylsulfinyl(méth) acrylates de formule: CH 2 = C C O -(CH 2) SO -(CH 2) CH 3 (IV) J m n 1 O l R Q dans laquelle R 1 est l'hydrogène ou bien un groupe méthyle, m = O à 18 et N = O à 1 sont également connus par le brevet DE-A-2 434 550 Ces composés sont obtenus par oxydation d'alkylthioacrylates en présence de Na IO 4. Un autre objectif de la présente invention vise à proposer un procédé simple et efficace pour la synthèse de sulfones et sulfoxydes afin d'élargir la gamme des composés disponibles. On connaît par le brevet FR-A-2 517 201 des disulfures et trisulfures de formule R 2 SR 1 dans laquelle x = 2 ou 3 et R 1 signifie un groupe hydroxyalkyle, hydroxycycloalkyle, alcoxyalkyle, alcoxycycloalkyle, aminoalkyle, aminocycloalkyle ou époxyalkyle, R 2 signifie un groupe alkyle ou cycloalkyle ou possède l'une des significations données pour R 1. Par D BARTON et al, Tetrahedron Letters ( 1984) 25, 2787-90 on connaît par ailleurs le composé de formule: CH 2 = C CH 2 S C(CH 3)3 C (V) O OC 2 H 5 Enfin le brevet WO 88/04304 décrit, parmi d'autres, des a(alcanethiométhyl)acrylates d'alkyle qui peuvent être obtenus par réaction d'un a-(bromométhyl) acrylate d'alkyle, d'un thiol et d'une base. La présente invention est basée sur la décou- verte que les divers problèmes et objectifs évoqués ci- dessus au sujet des (méth)acrylates soufrés de formules (I) à (IV), c'est-à-dire de type sulfures, sulfones et sulfoxydes, peuvent être résolus par un nouveau procédé consistant en la préparation d'un (méth)acrylate de formule générale: (VI) C OQ il o dans laquelle: soit G désigne un groupe -CH 2 SR' dans lequel R' est un radical alkyle porteur le cas échéant d'une fonction hydroxyle, auquel cas Q désigne un groupe alkyle, ou bien l'atome d'hydrogène, soit G désigne un atome d'hydrogène ou un radical méthyle, auquel cas Q désigne un groupe -(CH 2)-SX Oy Z dans lequel: * N est un nombre entier compris entre 1 et 12 inclusivement, * x est un nombre entier compris entre 1 et 3 inclusivement, * y est un nombre entier compris entre O et 2 inclusivement, et * Z est un radical alkyle, cycloalkyle, alcényle, aryle, alkylaryle, arylalkyle ou hétérocyclique porteur le cas échéant d'une fonction ester, à partir d'un (méth)acrylate de formule générale: R CH 2 = C (VII) C OQ Il o U i X G ú W 2663928 dans laquelle R est choisi parmi l'atome d'hydrogène, le radical méthyle et les radicaux -CH 2 X dans lesquels X est un atome d'halogène et Q est choisi parmi les métaux alca- lins et les radicaux alkyles, avec la condition que Q est un métal alcalin lorsque R est l'hydrogène ou le radical méthyle et Q est un radical alkyle ou bien l'atome d'hydrogène lorsque R est un radical -CH 2 X, par réaction dudit (méth)acrylate de formule (VII) avec un composé soufré choisi parmi ceux de formule R'SH dans laquelle R' a la signification indiquée précédemment et ceux de formule ZS(CH 2)n X dans laquelle N et Z ont les significations indiquées précédemment et X est un atome d'halogène, avec la condition qu'un composé de formule R'SH est choisi lorsque R est un radical -CH 2 X et qutun composé ZS(CH 2)n X est choisi lorsque R est l'hydrogène ou un radical méthyle, ladite réaction étant effectuée en milieu au moins partiellement aqueux, à une température de 50 'C environ à 'C, en présence d'au moins un inhibiteur de polymérisation et d'au moins un agent de transfert de phase et conduisant, lorsque R désigne un atome d'hydrogène ou un radical méthyle, à un (méth)acrylate de formule (VI-a) dans laquelle G est l'hydrogène ou un radical méthyle et y = 0, auquel cas cette première réaction peut être suivie par une réaction d'oxydation au moyen d'au moins un agent oxydant à une température généralement comprise entre 100 C et 60 C environ afin d'obtenir un (méth)acrylate de formule (VI) dans laquelle y est plus grand que 0. Le procédé qui vient d'être décrit dans son expression la plus générale présente les avantages suivants: absence, ou tout au moins minimisation de la présence, de solvant organique, élimination facile, lorsque R est l'hydrogène ou le radical méthyle, de l'halogénure alcalin QX produit par la réaction, par simple décantation dans la phase aqueuse. récupération aisée de l'acrylate ou du méthacrylate de formule (VI) par simple lavage à l'eau de la phase organique, et rendements de réaction élevés, quelles que soient les valeurs de n, x et y. La réaction du (méth)acrylate de formule (VII) et du composé soufré est effectuée en utilisant l'eau comme- solvant, auquel cas la température réactionnelle est de préférence comprise entre 70 C environ et 100 'C, ou bien en utilisant comme solvant un mélange d'eau et d'un solvant organique tel que le chloroforme, le chlorure de méthylène, le tétrachlorure de carbone, le benzène ou le toluène Le recours à l'eau comme seul solvant sera tout particulière- ment préféré pour la préparation d'un (méth)acrylate de formule (VI) dans laquelle G est l'hydrogène ou un radical méthyle, la quantité d'eau utilisée pouvant alors être très faible, c'est-à-dire tout juste suffisante pour la dilution du (méth)acrylate alcalin A titre d'exemple, et en fonction de la nature du métal alcalin, la quantité d'eau20 peut être aussi faible que 5 moles pour une mole de (méth)- acrylate alcalin Dans le cas o un solvant organique est utilisé, la température réactionnelle dépendra de la nature de ce solvant et de sa proportion vis-à-vis de l'eau. Généralement on préférera choisir comme température réactionnelle la température de reflux du mélange d'eau et de solvant organique, par exemple 570 C dans le cas d'un mélange équipondéral d'eau et de chloroforme. La réaction du (méth)acrylate de formule (VII) et du composé soufré est effectuée en présence d'au moins un composé capable d'inhiber la polymérisation du (méth)- acrylate de formule (VII) et/ou du (méth)acrylate de formule (VI), utilisé par exemple à raison de 0,05 % à 0,5 % environ en poids sur la base du poids du (méth)acrylate de formule (VII) Comme exemples d'inhibiteurs de polymérisa- tion utilisables, on peut citer notamment la phénothiazine, l'éther méthylique de l'hydroquinone, la N,N-diéthyl- hydroxylamine, le nitrobenzène, le di-tertiobutylcatéchol, s,| 2663928 ú i l'hydroquinone, le p-anilinophénol, le phosphite de di- ( 2-éthylhexyl)-octylphényle, le bleu de méthylène et leurs mélanges en toutes proportions. La réaction du (méth)acrylate de formule (VII) et du composé soufré est effectuée en présence d'au moins un agent de transfert de phase, utilisé par exemple à raison de 5 % à 30 % environ en moles par rapport au (méth)acrylate de formule (VII) Comme exemples d'agents de transfert de phase utilisables conformément au procédé selon l'invention on peut citer notamment: les sels d'ammonium quaternaires tels que le chlorure de triméthylbenzylammonium, le chlorure de triéthylbenzylammonium, le chlorure de tétraméthyl- ammonium, le bromure de tétraméthylammonium, le bromure de tétrabutylammonium, l'iodure de tétra- éthylammonium, le chlorure de tricaprylméthyl- ammonium et l'hydrogénosulfate de tétrabutyl- ammonium, les sels de phosphonium quaternaires tels que le bromure de tétrabutylphosphonium, l'iodure de triphényliodophosphonium, etc, les sels d'arsénium quaternaires, les éthers de polyéthylène glycols, les aminoéthers, les complexants macrohétérocycliques de la famille des cryptants aprotiques tels que ceux décrits dans le document FR-A-2 398 079, et les complexants macrocycliques non azotés, tels que des polyéthers cycliques (encore dénommés éthers- couronne) et des polythioéthers cycliques, tels que notamment des polyéthers macrocycliques dont l'anneau macrocyclique contient au moins 14 atomes de carbone et d'oxygène, chaque atome d'oxygène de l'anneau étant séparé des autres atomes d'oxygène de l'anneau par deux ou bien trois atomes de carbone; de tels polyéthers macrocycliques ont déjà été décrits dans le brevet US-A-3 687 978. Des exemples plus précis sont notamment: le 1,4,7,10,13,16hexaoxacyclooctadécane, le 2,2,11,12-dibenzo-1,4,7,10,13,16-hexa- oxacyclooctadéca-1,11-diène, le 2,3,12,13-dibenzo-l,4,11,14tétraoxacyclo- eicosa-2,12-diène, le 2,3,12,13,22,23-tribenzo-l,4,11,14,21,24- hexaoxacyclotriaconta-2,12,22-triène, le 2,2,7,7,12,12,17,17-octaméthyl-21,22,23,24- tétraoxaquaterène, le 2,3-benzo-1,4,7,10,13-pentaoxacyclopenta- déca-2-ène, le 2,3-( 4 '-t-butyl)-l,4,7,10,13,16-hexaoxa- cyclooctadéca-2-ène, le 2,3,9,10-dibenzo-1,4,8,11-tétraoxacyclo- tétradéca-2,9-diène, le 2,3,32,33-dibenzo-1,4,7,10,13,16,19,22,25, 28,31,34,37,40,43,46,49,52,55,58-eicosaoxa- cyclohexaconta-2,32-diène, le 2,3,16,17-dibenzo-l,4,15,18-tétraoxacyclo- octacosa-2,16-diène, le 2,6,13,17-tétraoxatricyclol 16 4 O 07 '12 l- docosane, le 2,5,8,15,18,21-hexaoxatricyclol 20 4 0 09 '14 l- hexacosane, le 2,5,12,15,18-pentaoxatricyclol 17 4 O 06 '11 l- tricosane, le 2,6,13,16,19-pentaoxatricyclol 18 4 O 07 '12 l- tétracosane, le 9,10-benzo-2,5,8,11,14,17-hexaoxabicyclo- l 16 4 0 l-docosa-9-ène, le 2,3,9,10-dibenzo-1 l,4,8,11,14,16-hexaoxa- cyclooctadéca-2,9-diène, le 2,3,11,12-dibenzo-l,4,7,10,13,16,18-hepta- oxacycloeicosa-2,11-diène, le 2,3,13,14-dibenzo-8-pentaméthylène-l,4,7,9, 12,15,18-heptaoxacycloeicosa-2,13-diène, le 2,3,13,14-dibenzo-1,4,7,9,12,15,18,20-octa- oxacyclodocosa-2,13-diène, et le 2,4-(l',8 '-naphtylène)-l,5,8,11,14-penta- oxacyclohexadéca-2-ène. Lorsque Q est un métal alcalin dans la formule du (méth)acrylate de formule (VII), ledit métal peut être choisi parmi le lithium, le sodium et le potassium, ces deux derniers métaux étant préférés L'halogène X du radical R du (méth)acrylate de formule (VII), lorsque Q est un radical alkyle, peut être choisi parmi le fluor, le chlore, le brome et l'iode, le chlore et le brome étant généralement préférés L'halogène X du composé de formule ZS(CH 2)n X peut être choisi parmi le fluor, le chlore, le brome et l'iode, le chlore étant généralement préféré. Lorsque Q est un radical alkyle, il est de préférence choisi parmi ceux, linéaires ou ramifiés, possédant de 1 à atomes de carbone tels que notamment les radicaux méthyle, éthyle, propyle et butyle Lorsque G désigne un groupe -CH 2 SR', R' est de préférence choisi parmi les radicaux alkyle, linéaires ou ramifiés, possédant de 1 à atomes de carbone et porteurs le cas échéant d'une fonction hydroxyle, tels que les radicaux tertiobutyle, cyclohexyle et hydroxyéthyle. Le (méth)acrylate de formule (VII) et le composé soufré sont généralement, dans le procédé selon l'invention, utilisés en proportions telles que le rapport (méth)acrylate (VII) molaire soit au moins égal à 1 et de composé soufré préférence compris entre 1 et 1,6 environ La durée de la réaction est généralement comprise entre 30 minutes et heures environ. Lorsque R désigne un atome d'hydrogène ou un radical méthyle, la réaction du (méth)acrylate de formule (VII) et du composé soufré conduit à un (méth)acrylate de formule (VI-a) dans laquelle G est l'hydrogène ou un radical méthyle et y = 0, qu'il reste à oxyder dans une seconde étape pour atteindre le (méth)acrylate de formule (VI) dans laquelle y = 1 ou bien y = 2 Cette réaction d'oxydation a lieu à température modérée, le plus souvent inférieure à celle de la première étape, et en présence d'un agent oxydant qui peut être: l'eau oxygénée, de préférence à une concentration comprise entre 5 % et 50 % environ, les peracides organiques, tels que l'acide per- acétique et l'acide performique, l'oxygène, l'air ou le diméthylsulfoxyde. Cet agent oxydant est utilisé en proportion agent oxydant telle que le rapport molaire soit (méth)acrylate (VI-a) au moins égal à 1 pour atteindre un sulfoxyde (y = 1), à 2 pour atteindre une sulfone (y = 2) La durée de la réaction est généralement comprise entre 3 et 90 heures environ, selon la température réactionnelle choisie. A l'issue de la première étape du procédé selon l'invention (obtention d'un (méth)acrylate de formule (VI-a avec y = 0) ou, le cas échéant, de la seconde étape (obtention de sulfoxyde ou sulfone), le produit formé par la réaction peut être aisément isolé du milieu réactionnel par l'une des méthodes suivantes: cas d'un sulfure (y = 0) obtenu en utilisant l'eau comme solvant: la phase organique est recueillie, le cas échéant avec l'aide d'une extraction par un solvant organique tel que le dichlorométhane, lavée à l'eau puis séchée Dans le cas d'une extraction, le (méth)acrylate de formule (VI-a) est obtenu par évaporation du solvant organique, cas d'un sulfure (y = 0) obtenu en utilisant comme solvant un mélange d'eau et d'un solvant organique le mélange réactionnel est décanté et la phase organique est lavée à l'eau puis séchée, et le (méth)acrylate de formule (VI-a) est obtenu par évaporation du solvant organique, il cas d'un sulfoxyde (y = 1) ou d'une sulfone (y = 2): le mélange réactionnel est extrait au moyen d'un solvant organique tel que le chloroforme puis, après séchage de la phase organique, le (méth)acrylate de formule (VI) est obtenu par évaporation du solvant organique. Certains des problèmes et objectifs évoqués précédemment au sujet des (méth)acrylates soufrés de formules (I) à (IV) peuvent également être résolus par un10 procédé en tous lieux identique au premier procédé décrit précédemment, à l'exception du fait que la réaction entre le (méth)acrylate de formule (VII) et le composé soufré est effectué dans un solvant organique dont la température d'ébullition ne dépasse pas 100 'C.15 Ce procédé, quoique moins avantageux que le précédent sur le plan du respect de l'environnement puisqu'il ne s'affranchit pas de l'emploi d'un solvant organique, présente toutefois, vis-à-vis des procédés utilisant des solvants aromatiques (toluène) connus20 notamment par le brevet soviétique N O 432 128, les avantages suivants: obtention de rendements de réaction élevés, quelles que soient les valeurs de n, x et y, notamment dans le cas de certaines synthèses pour lesquelles les rendements obtenus dans le toluène sont médiocres, diminution de la température réactionnelle jusqu'à une valeur ne dépassant pas 100 'C. élimination facile, lorsque R est l'hydrogène ou le radical méthyle, de l'halogénure alcalin QX produit par la réaction, par simple filtration. Dans ce second procédé, la température réactionnelle est généralement la température de reflux du solvant organique choisi et dépend donc de la nature de celui-ci A titre d'exemple on utilisera avantageusement l'acétonitrile en opérant à la température de 80 'C environ. L'inhibiteur de polymérisation et l'agent de transfert de phase sont choisis de la même manière que dans le premier procédé décrit précédemment La réaction d'oxydation permettant de transformer un sulfure (y = 0) en sulfoxyde (y = 1) ou sulfone (y = 2) est également conduite comme décrit précédemment. Plusieurs des composés soufrés avec lesquels on fait réagir le (méth)acrylate de formule (VII) dans les procédés précédents sont déjà connus Ainsi le composé (C 2 H 5 SCH 2)2 CHOH est connu par le brevet US-A-3 536 677, le composé CH 3 S(CH 2)20 H par le brevet US-A-3 278 500, les composés C 6 H 5 S(CH 2 CH 2 O)n H(n = 1 à 3) par le brevet DE-A-3 321 501 et les composés de formule R 1 SCH 2 OH, dans laquelle R 1 est un radical alkyle ou phényle, sont connus par Chemical Abstracts 86, 189153 Le composé de formule HO-(CH 2)2-S 7 est connu par Chemical Abstracts 109, 55419 Par contre un certain nombre de ces composés soufrés n'ont jamais été décrits jusqu'à présent Ainsi le composé (CH 3)3 CS(CH 2)110 H est préparé par réaction de l'hydroxy-ll undécène-l sur le tertiobutylmercaptan en présence d'au moins un initiateur de radicaux libres tel que l'azo-bis-isobutyronitrile, de préférence à la température de reflux d'un solvant hydrocarboné tel que le cyclohexane, le méthylcyclohexane ou l'heptane, le rapport molaire du mercaptan au composé alcénique étant compris entre 1 et 1,3 environ La même méthode de préparation, appliquée à la réaction du mercapto-2 éthanol sur le dicyclopentadiène, permet d'atteindre un rendement trois fois plus élevé que celui obtenu selon la méthode de la demande de brevet JP-A-62/283 958 (C A 109, 55419) Après refroidissement la solution est lavée par de l'eau alcaline, séchée, puis le solvant est évaporé pour récupérer le produit de la réaction. Les alcools disoufrés de formule (CH 3)3 C 52 (CH 2)n OH dans laquelle N est compris entre 2 et 12 sont préparés par réaction de tertiobutylmercaptan sur un chloroalcool de formule Cl-(CH 2)n-OH en présence de soufre, la réaction t, X 2663928 À étant effectuée au reflux d'un alcool léger tel que l'éthanol, en milieu alcalin et avec des rapports molaires de sensiblement 1 mole de mercaptan pour 1 mole de chloroalcool et 1 mole de soufre Les rendements observés pour cette réaction sont d'autant plus élevés que N est plus grand Lorsque N = 2, on préférera la méthode de synthèse en trois étapes consistant à faire réagir le chlorure de sulfényle sur le méthanol, par exemple à température ambiante dans l'éther diéthylique, puis à faire réagir le composé Cl SC 02 CH 3 obtenu avec le mercapto-2 éthanol, par exemple dans le méthanol à O C, et enfin à faire réagir le disulfure CH 3 CO 252 (CH 2)20 H obtenu avec le tertiobutylmercaptan en présence d'une quantité catalytique de triéthylamine, par exemple dans le méthanol à une température de 10 à 40 C environ Cette dernière méthode, malgré le nombre d'étapes, permet d'obtenir l'alcool disoufré (CH 3)3 C 52 (CH 2)20 H avec un rendement plus de deux fois supérieur à celui de la première méthode décrite précédemment. CH 3 1 CH 3 Le chlorure soufré de formule c H 3 CH 2-S-(CH 2)2 Cl est obtenu par réaction du chlorure de thionyle avec CH 3 CH 3 l'alcool soufré, par exemple au reflux CH 2-S-(CH 2) 20 H d'un solvant tel que le chloroforme, puis isolé par évaporation du chloroforme. Un autre objet de la présente invention consiste en une famille de nouveaux composés acryliques soufrés, susceptibles d'être préparés par le procédé décrit précédemment, choisis parmi ceux de formule: CH 25 R' / CH 2 = C (VIII) C OQ Il o dans laquelle Q désigne un groupe alkyle ou bien l'atome d'hydrogène et R' est choisi parmi les radicaux cycloalkyles porteurs le cas échéant d'une fonction hydroxyle et les radicaux alkyles porteurs d'une fonction hydroxyle, et ceux de formule: G / CH 2 = C (IX) C O -(CH 2) n-Sx Oy Z II dans laquelle G est choisi parmi l'atome d'hydrogène et le radical méthyle et soit N est un nombre entier de 1 à 12, x est un nombre entier de 1 à 3 et y est un nombre entier de 0 à 2, auquel cas Z est choisi parmi les radicaux alkyles, alcényles, aryles, alkylaryles et arylalkyles porteurs d'une fonction ester ou parmi les radicaux cycloalkyles et hétérocycliques porteurs le cas échéant d'une fonction ester, soit N est un nombre entier de 1 à 12, X est égal à 1 et y est égal à 1, auquel cas Z est choisi parmi les radicaux aryles, alcényles, alkylaryles et arylalkyles, soit N est un nombre entier de 5 à 12, X est égal à 1 et y est égal à O ou 2, auquel cas Z est choisi parmi les radicaux alkyles, alcényles, aryles, alkylaryles et arylalkyles, soit N est un nombre entier de 1 à 12, X est égal à 2 ou 3 et y est un nombre entier de O à 2, auquel cas Z est choisi parmi les radicaux alkyles, alcényles, aryles, alkylaryles et arylalkyles. Un grand nombre de composés entrant dans la définition ci-dessus sont décrits et caractérisés analytiquement dans les exemples ci-après. Enfin un troisième et dernier objet de la présente invention consiste en l'application des nouveaux composés acryliques et méthacryliques décrits précédemment à la constitution de nouveaux polymères et copolymères. Plus précisément la présente invention concerne des polymères et copolymères comprenant au moins un motif dérivé d'au moins un composé acrylique ou méthacrylique décrit précédemment ou obtenu par le procédé décrit précédemment De tels (co)polymères peuvent en outre comprendre au moins un motif dérivé d'au moins un comonomère copolymérisable avec ledit composé acrylique soufré, tel que par exemple: un acrylate ou méthacrylate d'alkyle dont le groupe alkyle linéaire ou ramifié, le cas échéant substitué, par exemple par au moins un atome d'halogène comme le chlore ou le fluor et/ou par au moins un groupe hydroxyle, possède de 1 à 20 atomes de carbone, un acrylate ou méthacrylate d'aryle tel que le méthacrylate de benzyle, un hydrocarbure vinylaromatique tel que le styrène, le vinyltoluène, l'alphaméthylstyrène, le méthyl-4 styrène, le méthyl-3 styrène, le méthoxy-4 styrène, l'hydroxyméthyl-2 styrène, l'éthyl-4 styrène, l'éthoxy-4 styrène, le diméthyl-3,4 styrène, le chloro-2 styrène, le chloro-3 styrène, le chloro-4 méthyl-3 styrène, le tert -butyl-3 styrène, le dichloro-2,4 styrène, le dichloro-2,6 styrène et le vinyl-1 naphtalène, un nitrile insaturé tel que l'acrylonitrile ou le méthacrylonitrile, une maléimide N-substituée telle que la N-éthyl- maléimide, la N-isopropylmaléimide, la N-n-butyl- maléimide, la N-isobutylmaléimide, la N-terbutyl- maléimide, la N-n-octylmaléimide, la N-cyclohexyl- maléimide, la N-benzylmaléimide et la N-phényl- maléimide, un anhydride d'acide dicarboxylique insaturé tel que l'anhydride maléique, l'anhydride itaconique, l'anhydride citraconique ou l'anhydride tétrahydrophtalique, l'acide acrylique ou méthacrylique, un acrylate ou méthacrylate de polyol comme les diacrylates et diméthacrylates de l'éthylèneglycol, du propylèneglycol, du 1,3-butanediol, du 1,4-butanediol, du 1,6-hexane-diol, du néopentyl- glycol, du 1,4-cyclohexane-diol, du 1,4-cyclo- hexanediméthanol, du 2,2,4-triméthyl-l,3-pentane- diol, du 2-éthyl-2-méthyl-l,3-propanediol, du 2,2-diéthyl-l,3propanediol, du diéthylèneglycol, du dipropylèneglycol, du triéthylèneglycol, du tripropylèneglycol, du tétraéthylèneglycol, du tétrapropylèneglycol, du triméthyloléthane, du triméthylolpropane, du glycérol, du pentaérythritol, les triacrylates et triméthacrylates du triméthylol- éthane, du triméthylolpropane, du glycérol, du pentaérythritol, les tétraacrylates et tétramétha- crylates du pentaérythritol, les di(méth)acrylates à hexa(méth)acrylates du dipentaérythritol, les poly(méth)acrylates de polyols mono ou polyéthoxy- lés ou mono ou polypropoxylés tels le triacrylate et le triméthacrylate du triméthylolpropane triétho- xylé, du triméthylolpropane tripropoxylé; le triacrylate et le triméthacrylate du glycérol tripropoxylé; le triacrylate, le triméthacrylate, le tétraacrylate et le tétraméthacrylate du pentaérythritol tétraéthoxylé, s 2663928 un acrylate ou méthacrylate époxydé choisi parmi le 2-époxyéthylbicyclol 2 2 1 lhept-5 ( 6)-yl (méth)- acrylate, l'acrylate d'époxydicyclopentyloxyéthyle ainsi que ceux de formule: O Il R 1 C (CH 2) N CH 2 \/\/ \/ C O CH o 10 11 C Hz O dans laquelle R 1 est choisi parmi l'atome d'hydrogène etle radical méthyle, et N est un nombre entier allant de 1 à 16, ceux de formule: O Il R 1 C CH 2 CHR 2 \/ \/ \/ C O CH Il CH 2 O dans laquelle R 1 est choisi parmi l'atome d'hydrogène et le radical méthyle, et R 2 est choisi parmi les radicaux alkyle ayant de 1 à 12 atomes de carbone et les radicaux aryle ayant de 6 à 12 atomes de carbone, et ceux de formules: Il / C ' C Il \ O CH 2 et O Il \/ \ O \ CH 3 C O CH 3 i CH 2 dans lesquelles R 1 est choisi parmi l'atome d'hydrogène et le radical méthyle, un acrylamide ou méthacrylamide, un acrylate ou méthacrylate de dialkylaminoalkyle et leurs sels quaternaires, l'acrylate et le méthacrylate de (norbornyloxy-2)-2 éthyle et de (diméthanodécahydronaphtyloxy-2)-2 éthyle, et des oxazolidones acryliques et méthacryliques choisies parmi celles de formule: R 1 O C -C H 2 C O (CH 2)n CH CH 2 0 O N R 2 C O et celles de formule: R O C C \ CH-N / \ H 2 C C \ /\\ O C m formules dans lesquelles: R 1 est choisi parmi l'atome d'hydrogène et le radical méthyle, N est un nombre entier allant de 1 à 12, m est un nombre entier allant de 1 à 3, et Rl est un radical hydrocarboné, alkyle linéaire, ramifié ou cyclique ou bien aromatique, possédant de 5 à 12 atomes de carbone, lesdites oxazolidones pouvant être obtenues par réaction, entre 30 'C et 90 'C, d'un composé portant une fonction (méth)acrylique avec un composé portant au moins une fonction isocyanate, des composés acryliques et méthacryliques choisis parmi ceux de formule R H 2 C = C O A Y -P(OR)2 (X) C X Il o dans laquelle R 1 est choisi parmi l'atome d'hydrogène et le radical méthyle, A est choisi parmi les radicaux (CH 2) N pour lesquels N est un nombre entier de 2 à 12 et le radical (CH 2 CH 2 O) d-CH 2 CH 2-, d étant un nombre entier allant de 1 à 20, X est choisi parmi les atomes de soufre et d'oxygène, Y est choisi parmi les atomes de soufre et d'oxygène, avec la condition que X est un atome de soufre et Y est un atome d'oxygène lorsque A est le radical (CH 2 CH 20) d-CH 2 CH 2-, et R est choisi parmi les radicaux alkyle ayant de 1 à 20 atomes de carbone et les groupes -(CH 2)p SR 3 dans lesquels p est un nombre entier allant de 3 à 12 et R 3 est un radical alkyle ayant de 1 à 20 atomes de carbone, t 2663928 ceux de formule: R 1 H 2 C = C O A O P = X C l dans laquelle: R 1 est choisi parmi l'atome d'hydrogène et le radical méthyle, A est choisi parmi les radicaux (CH 2)n pour lesquels N est un nombre entier de 2 à 12 et le radical -(CH 2 CH 2 O)d-CH 2 CH 2-, d étant un nombre entier allant de 1 à 20, et X est choisi parmi les atomes de soufre et d'oxygène, et ceux de formule: r I H 2 C = CO A O P S Z v c Is IlJ O > dans laquelle: R 1 est choisi parmi l'atome d'hydrogène et le radical méthyle, A est choisi parmi les radicaux (CH 2)n pour lesquels N est un nombre entier de 2 à 12, m est un nombre entier allant de 1 à 3, et Z est choisi parmi l'atome d'hydrogène, les radicaux R 2 QH, R 2 étant un radical alkyle ayant de 2 à 12 atomes de carbone et Q étant choisi parmi les atomes d'oxygène et de soufre, et les atomes des métaux des groupes IA, IIA, IIIA, IB, IIB, VIB, VIIB et VIII de la Classification Périodique, tÀ 2663928 avec la condition que Z est choisi parmi l'atome d'hydrogène et les radicaux R 2 OH lorsque m = 1 et que m est la valence de Z lorsque Z est un métal. De tels composés peuvent être préparés par réaction d'un composé acrylique ou méthacrylique de formule: R 1 / H 2 =C = C O A YH \ / C dans laquelle R 1, A et Y ont les mêmes significations que dans la formule (X), avec un composé pentavalent du phosphore, celui-ci pouvant être par exemple un composé de formule PXT 3 dans laquelle X a la même signification que dans la formule (X) et T désigne un atome d'halogène, ou bien un composé phosphoré de formule: T P(OR)2 Il X dans laquelle R et X ont les mêmes significations que dans la formule (X) et T désigne un atome d'halogène, ou bien le pentasulfure P 255, des composés acryliques et méthacryliques choisis parmi ceux de formule: R 1 / H 2 C =C O R 2 CH CHR 6 S P -(-OR 3)2 (XI) Il c 35 O O et ceux de formule: R 1 / H 2 C = CO R 2 CH S P -(-OR 3)2 I II C CHXH S Il I 6 *O R 6 formules dans lesquelles: R 1 est choisi parmi l'atome d'hydrogène et le radical méthyle, X est un hétéroatome choisi parmi l'oxygène et le soufre, R 2 est choisi parmi les groupes alkylènes linéaires ou ramifiés, cycloalkylènes et hétérocycloalkylènes mono ou polycycliques, alkylarylènes et arylalkylènes comprenant de 1 à 12 atomes de carbone, R 6 est choisi parmi l'atome d'hydrogène et les radicaux alkyles et aryles ayant de 1 à 12 atomes de carbone, et R 3 est choisi parmi les radicaux alkyles et aryles ayant de 1 à 20 atomes de carbone, les groupes -(CH 2)p SR 4 dans lesquels p est un nombre entier allant de 2 à 12 et R 4 est un radical alkyle ayant de 1 à 20 atomes de carbone ou bien un groupe cycloalkyle mono ou poly- cyclique ayant de 4 à 10 atomes de carbone, chaque cycle dudit groupe comprenant de 4 à 6 chaînons, et les groupes -(-CH 2-)q O C C = CH 2 dans lesquels q est un q il 15 2 O R nombre entier allant de 2 à 12 et R 5 est choisi parmi l'atome d'hydrogène et le radical méthyle De tels composés peuvent être préparés par réaction d'un époxyde ou épisulfure acrylique ou méthacrylique de formule R 1 H 2 C = C O R 2 CH CHR' C X Il dans laquelle R, R 2, R 6 et X ont les mêmes significations que dans la formule (XI), avec un composé thiophosphoré de formule (R 3 O-)2P SH S De tels polymères et copolymères sont obtenus en (co)polymérisant au moins un composé acrylique soufré selon l'invention et, le cas échéant, au moins un comonomère copolymérisable, tel que défini précédemment, en présence d'au moins un initiateur de radicaux libres tel qu'un peroxyde, un hydroperoxyde ou un composé diazo La (co)polymérisation est généralement effectuée à une température comprise entre 50 'C et 120 'C environ et en utilisant l'un des monomères comme solvant Elle peut également s'effectuer en émulsion dans l'eau, à une température comprise entre 50 'C environ et 100 'C, en présence d'au moins un agent tensio-actif. Les exemples suivants illustrent la présente invention sans intention limitative. EXEMPLES 1 à 3 Dans un tricol muni d'un réfrigérant, d'un thermomètre, d'une ampoule à brome et équipé d'une agitation magnétique, on dissout 1 mole de soude dans 400 ml d'éthanol à 950 C A 50 'C on ajoute 0,9 mole de mercaptan et on maintient à 50 'C durant 30 minutes La solution est alors ramenée à température ordinaire afin d'additionner goutte à goutte 0,9 mole du chloroalcool A la fin de l'addition le mélange est porté à reflux pendant 6 h Après refroidissement le sel formé est éliminé par filtration Le filtrat est neutralisé par H Cl 1 N puis la phase organique est extraite avec du dichlorométhane Les phases organiques sont lavées puis séchées sur du sulfate de sodium Après élimination du solvant sous pression réduite on récupère un liquide marron qui peut être distillé (sous 1 mm Hg) pour donner un liquide incolore. Dans ces exemples le mercaptan de formule RSH réagit avec le chloroalcool de formule Cl-(-CH 2)n-OH pour former l'alcool monosoufré de formule RS-(-CH 2)n-OH Le Tableau I ci-après indique, pour chaque valeur de R et de n, le rendement (Rdt) de la réaction exprimé en pourcentage ainsi que la température d'ébullition T sous 1 mm Hg de l'alcool monosoufré formé. Tableau I Exemple R N Rdt T( C) 1 tertiobutyle 5 95 95 2 tertiobutyle 6 95 110 3 cyclohexyle 2 94 nd nd = non déterminée EXEMPLE 4 Dans un tricol muni d'un réfrigérant, d'un thermomètre, d'une ampoule à brome et équipé d'une agitation magnétique, on introduit 0,1 mole d'undécène-l-ol-11, 30 ml de cyclohexane et 0,4 g d'azoisobutyronitrile (AIBN). La solution est ensuite irradiée à l'aide d'une lampe de 200 W (ceci est suffisant pour provoquer le reflux). On ajoute ensuite goutte à goutte 0, 115 mole de tertiobutyl mercaptan A la fin de l'addition l'irradiation est maintenue pendant 30 mn (on s'assure que la réaction est totale par RMN Hl) La solution refroidie à 250 C est lavée par une solution alcaline (Na OH, l N) puis à l'eau et enfin séchée sur du sulfate de sodium Après élimination du solvant sous pression réduite on récupère un liquide jaune. Le rendement en alcool monosoufré de formule (CH 3)3 C-S (-CH 2-)11-OH est de 93 %. EXEMPLES 5 à 1 l Dans un tricol muni d'un réfrigérant, d'un thermomètre, d'une ampoule à brome et équipé d'une agitation magnétique, on introduit 40 mmoles d'alcool soufré dans 20 ml de chloroforme sec On a ajoute goutte à goutte la quantité stoéchiométrique de chlorure de thionyle dilué dans 10 ml de chloroforme A la moitié de l'addition, le mélange est porté à reflux et le chauffage est poursuivi jusqu'à réaction totale (environ 4 h). Le chloroforme est éliminé sous pression réduite et l'on isole un liquide jaune qui peut être distillé ( 1 mm Hg). Dans ces exemples l'alcool soufré de formule RS(CH 2)2 OH réagit avec le chlorure de thionyle pour former le chlorure soufré correspondant RS(CH 2)2 C 1 Le Tableau II ci-après indique, pour chaque valeur de R, le rendement25 (Rdt) de la réaction exprimé en pourcentage ainsi que la température d'ébullition T sous 1 mm Hg, exprimée en degrés Celsius, du chlorure soufré formé. Tableau II Exemple R Rdt T( C) ( 3- thiophényl)méthyl 95 150 G 6 (CH 3) 3 C-S-(CH 2)2 95 108 7 CH 2 =C(CH 3) -CH 2 95 57 | 8 cl-(CH 2)2 95 85 18)2 9 Cl-CHlCH 2-S-C(CH 3)3 l 2 95 100 Cl-(CH 2)2-S-S-C(CH 3)3 72 nd 11 C 1(CH 2)3-S-S-C(CH 3)3 75 nd () sous 0,2 mm Hg nd= non déterminée EXEMPLES 12 à 14 Dans un tricol muni d'un réfrigérant, d'un thermomètre, d'une ampoule à brome et équipé d'une agitation magnétique, on introduit 0,1 mole d'alcool soufré ou de chlorure soufré A 7 C on a ajoute 0,22 mole d'H 202 à 30 % On laisse revenir à température ordinaire et on agite jusqu'à l'obtention d'une solution homogène (environ 24 heures) puis on chauffe à reflux pendant 3 heures Le mélange réactionnel est extrait au chloroforme et la phase organique est séchée sur du sulfate de sodium Le chloroforme est éliminé sous pression réduite et l'on isole les composés souhaités. Dans ces exemples l'alcool ou le chlorure soufré de formule (CH 3)3 C-S(CH 2)n X réagit avec l'eau oxygénée pour former l'hydroxysulfone ou la chlorosulfone de formule (CH 3)3 C-SO 2-(CH 2)n X Le tableau III ci- après indique le rendement (Rdt) de la réaction, exprimé en pourcentage, en fonction des valeurs de N et X. Tableau III Exemple N X Rdt 12 2 Cl 87 13 2 OH 75 t 14 t 3 OH 92 EXEMPLES 15 à 18 Dans un tricol muni d'un réfrigérant, d'un thermomètre, d'une entrée d'air et équipé d'une agitation magnétique, on introduit 50 millimoles d'acide méthacrylique, 60 millimoles d'alcool soufré, 60 ml de cyclohexane, de l'acide paratoluènesulfonique ( 35 % molaire) et 800 ppm d'éther méthylique d'hydroquinone On chauffe à reflux jusqu'à élimination de la quantité d'eau attendue. Le mélange réactionnel est alors lavé avec des solutions de soude, successivement 2 N puis 5 N Après séchage de la phase organique, le cyclohexane est éliminé à l'aide d'un évaporateur rotatif pour donner le méthacrylate soufré attendu Les alcools soufrés utilisés sont: pour l'exemple 15, l'alcool de l'exemple 2; pour l'exemple 16, l'alcool de l'exemple 11; pour l'exemple 17, l'alcool de l'exemple 1; pour l'exemple 18, l'alcool de l'exemple 4. Le méthacrylate soufré est ensuite caractérisé par résonance magnétique nucléaire (RMN): du proton au moyen d'un spectromètre JEOL PMX 60 Si, la référence étant le tétraméthylsilane. du carbone 13 au moyen d'un spectromètre BRUCKER WP 80, la référence étant le tétraméthylsilane. EN RMN, dans ces exemples comme dans les exemples qui suivent, les positions cis, trans et gem des hydrogènes éthyléniques sont repérées par rapport à la fonction COO. Le tableau IV ci-après rassemble d'une part le rendement (Rdt) de la réaction exprimé en pourcentage et d'autre part les déplacements chimiques, exprimés en ppm, observés dans les différents spectres. Tableau IV l Exemple ' 15 16 17 18 Rdt 90 96 95 89 RMN 1 H i 6 (H trans) 5,55 5,55 5,50 5,55 (m, 1 H) (m, 1 H) (m, 1 H) (m, 1 H) 6 (H cis) 6,10 6,15 6,10 6,10 o (m, 1 H) (m, 1 H) (m, 1 H) (m, 1 H) 56 (CH 2-S) 4,20 4,25 4,15 4,15 6 (C Hz-O) (t, 2 H) (t, 2 H) (t, 2 H) (t, 2 H) 2,55 2,85 2,55 2,55 (t, 2 H)| (t, 2 H) (t, 2 H) (t, 2 H) 6 (CH 3) 1,95 2,15 j 2,00 1,95 et (s, 3 H) (m, 2 H) (m, 3 H) (m, 3 H) 6 (CH 2) 1,60 1,95 1,60 1,35 (m, 4 H) (m, 3 H) (m, 6 H) (mn, 18 H) 1,40 1,30 1,35 1,35 (m, 4 H)| (s, 9 H) (s, 9 H) (s, 9 H) 1,30 (s, 9 H)I RMN 13 c 6 (CO) 166,8 166,9 166,9 167,2 6 (CH 2 =) 124,5 125,0 124,7 124,8 6 (C=) 136,0 136,0 j 136,1 136,4 6 ( 0-CH 2) 64, 1 62,8 l 64,2 64,9 6 (CH 2-S) 25,1 36,7 25,2, - 6 (CH 2) 27,6-29,2 28,2 27,7-29,1 - 6 (C) 41,1 47,3 j 41,3 41,4 6 (CH 3) 30, 5 29,7 t 30,7,30,8 17,8 18,1 17,9 18,0 t 18, ^ 2663928 EXEMPLE 19 La procédure expérimentale de l'exemple 15 est répétée en remplaçant l'acide méthacrylique par une quantité équivalente d'acide acrylique L'acrylate soufré correspondant est ainsi obtenu avec un rendement de 92 %. EXEMPLES 20 à 24 Dans un réacteur on place x mole de méthacrylate de potassium dilué dans y moles d'eau On introduit ensuite dans le réacteur 0,1 mole de chlorure soufré de formule (CH 3)3 C-S-(-CH 2)6 C 1, 0,1 x mole de chlorure de tricaprylylméthylammonium (commercialisé par la société FLUKA sous la dénomination ALIQU Ae 336) et 50 ppm (par rapport au méthacrylate de potassium) d'éther méthylique d'hydroquinone Ce mélange est alors chauffé sous agitation à la température T (exprimée en degrés Celsius) pendant la durée t (exprimée en heures) La phase organique est alors recueillie, éventuellement par extraction au dichlorométhane, lavée à l'eau puis séchée. Dans le cas d'une extraction, le méthacrylate de formule CH 2 = C(CH 3)-CO 2-(CH 2)6-S-C(CH 3)3 est isolé par évaporation du dichlorométhane Le tableau V ci-après indique, en fonction des valeurs de x, y, T et t, le rendement (Rdt) obtenu en méthacrylate, exprimé en pourcentage. L'exemple 23 est donné à titre comparatif afin d'illustrer l'effet défavorable d'une température réactionnelle trop basse. Tableau V Exemple 20 21 22 23 24 x 0,11 0,15 0,2 0,2 0,15 y j 0,55 0,75 1,0 1,0 1,5 T 100 100 80 38 100 t 5 5 18 18 5 Rdt 69 83 75 5 77 EXEMPLES 25 à 28 On reproduit le mode opératoire des exemples 20 à 24 en utilisant comme chlorure soufré ( 0,1 mole) celui de formule l(CH 3)3 C-S-CH 2 l 2 CHC 1 et en utilisant systématique- ment 0,2 mole de méthacrylate de potassium, 1 mole d'eau et 0,02 mole d'agent de transfert de phase (celui-ci est le chlorure de tricaprylylméthylammonium pour les exemples 25 à 27, le chlorure de tétraméthylammonium pour l'exemple 28) Le tableau VI ci-après indique, en fonction des valeurs de T et t, le rendement (Rdt) observé en méthacrylate de formule CH 2 = C(CH 3)-CO 2-CHlCH 2-S-C(CH 3)312, exprimé en pourcentage. Tableau VI Exemple 25 1 26 27 28 T I 100 100 100 80 t 0,5 1 5 18 Rdt 25 70 76 75 i EXEMPLES 29 à 45 Dans un réacteur on place 0,15 mole de méthacrylate de potassium dilué dans 0,75 mole d'eau On introduit ensuite dans le réacteur 0,1 mole de chlorure25 soufré, 0,01 mole de chlorure de tricaprylylméthylammonium et 50 ppm (par rapport au méthacrylate de potassium) d'éther méthylique d'hydroquinone Le mélange est alors chauffé à 98 C sous agitation pendant 5 heures La phase organique est alors traitée selon le mode opératoire des exemples 20 à 24 Le rendement en méthacrylate soufré (Rdt), exprimé en pourcentage, est indiqué au tableau VII en fonction de la nature du chlorure soufré de départ (formule RC 1). Le cas échéant, le tableau indique également la température d'ébullition T (exprimée en degrés Celsius) du méthacrylate soufré ainsi que les caractéristiques des spectres de résonance magnétique nucléaire (RMN) du proton5 et du carbone 13, obtenus comme aux exemples 15 à 18, pour les composés nouveaux. Tableau VII Exemple 29 30 31 R j (CH 2)2 SC(CH 3)3 (CH 2)3 SC(CH 3)3 (CH 2)2 S(CH 2)2 SC(CH 3) 3 Rdt 95 92 50 T C nd 105 ( 1 mm Hg) nd Exemple 32 33 34 IR R (CH 2)2 SCH 2 C 6 H 5 (CH 2)6 SC(CH 3)3 CHHlCH 2 SC(CH 3)3 l 2 Rdt 82 90 80 Exemple 35 36 37 R R;(CH 2)352 C(CH 3) 31 (CH 2)2 SCH 2 CH(CH 3)2 (CH 2)2 S(CH 2)3 CH 3 Rdt 80 90 87 Exemple 38 39 40 R CH 2 S(CH 2)3 CH 3 (CH 2)2 S(CH 2)9 CH 3 (CH 2)2 S-dicyclo- pentadiényl Rdt 55 75 68 T C 82 ( 2 mm Hg) 145 ( 1,5 mm Hg) nd nd = non déterminé. Tableau VII ( suite) f r r r Exemple 41 42 43 R (CH 2)2 S-cyclo (CH 2)2 SCH 2 (CH 2)2 SCH 2-/ " hexyl thiényl-3 H CHC i CH 3 Rdt 92 60 85 T C 142 ( 1 imm Hg) nd nd RMN 1 H S (H trans) 5,60 (m, 1 H) 5,55 (m, 1 H) 5,55 (m, 1 H) 6 (H cis) 6,15 (m, 1 H) 6,05 (m, 1 H) 6,15 (m, 1 H) 6 (arom) 7,1 (m, 3 H 1 6 (CH 2-O) 4,30 (t, 2 H) 4,2 (t, 2 H) 4,3 (t, 2 H) *et (CH 2-S) 2,75 (t, 2 H) 3,75 (s, 2 H)l 2,75 (t, 2 H) 2,65 (t, 2 H) 2,65 (s, 2 H) 6 (CH 3) 1,95 (s, 3 H) 1,95 (S, 3 H)l 1,95 (m, 3 H) et (CH 2) 1,0-2,0 (m, 11 H 1,1-1,9 (m, 9 H) et (CH) 0,97 (s, 3 H)- 0,85 (s, 3 H) (. 4 t Tableau VII (fin) Exemple 44 45 R (CH 2) 2 S (CH 2) -C (CH 3) =CH 2 (CH 2) 2 SCH 2-C (CH 3) =CH 2 Rdt 80 85 T C nd 90 ( 1 mm Hg) i RMN 1 H 6 (H trans) 5,65 (m, 2 H) 5,60 (m, 1 H) 6 (H cis) 6,15 (m, 2 H) 6,15 (m, 1 H) 6 (CH 2 =) 4,85 (m, 2 H) 6 (CH 2-O) 4,35 (t, 4 H) 4,30 (t, 2 H) & (CH 2-S) 2,90 (t, 4 H) 3,20 (s, 2 H) 2,70 (t, 2 H) 6 (CH 3) 2,0 (s, 6 H) 1,95 (S, 3 H) 1,80 (s, 3 H) RMN 13 C nd 6 (CO) 166,8 6 (CH 2 =) 125,4-113,7 6 (C=) 140,7-136,0 6 (CH 2-O) 63,1 16 (CH 2-S) 39,2-29,0 16 (CH 3) 20,2-18,0 nd = non déterminé EXEMPLES 46 à 47 Dans un tricol muni d'un réfrigérant, d'un thermomètre et équipé d'une agitation magnétique, on introduit x mole de méthacrylate de potassium dilué dans x moles d'eau On ajoute ensuite 0,1 mole de chlorure soufré dilué dans 25 ml de chloroforme et 0,1 x mole de chlorure de tricaprylylméthylammonium Le mélange réactionnel est alors chauffé pendant 18 heures à 60 C A la fin de la réaction le mélange est décanté La phase organique est recueillie puis lavée et séchée Après évaporation du chloroforme à l'aide d'un évaporateur rotatif on recueille un liquide marron Le tableau VIII ci-après indique le rendement (Rdt) de la réaction en méthacrylate soufré, exprimé en pourcentage molaire par rapport au chloroforme soufré, en fonction de la valeur de x et de la nature du chlorure. Tableau VIII Exemple Chlorure x Rdt 46 l(CH 3)3 CSCH 2 l 2 CHC 10,2 70 47 (CH 3) 3 CS (CH 2)6 C 10,15 85 EXEMPLES 48 à 56 Dans un réacteur on place 0,12 mole de méthacrylate de potassium dilué dans 25 ml d'eau On introduit ensuite dans le réacteur 0,1 mole de chlorure soufré R Cl dilué dans 25 ml de chloroforme, 0,01 mole d'hydrogénosulfate de tétrabutylammonium comme agent de20 transfert de phase et 50 ppm (par rapport au méthacrylate) d'éther méthylique d'hydroquinone Le mélange est alors chauffé à reflux sous agitation pendant 18 heures Le méthacrylate soufré est ensuite isolé comme indiqué à l'exemple 46 Le tableau IX ci-après indique le rendement (Rdt) de la réaction en méthacrylate soufré, exprimé en pourcentage molaire par rapport au chlorure soufré, en fonction de la valeur de R. i i i i 9 ú O i OSPH ZHO=(úHO) OZHO Sz (ZHO) ú(HO) OD Sz (ZHO) t I 8 I i dtx 1 idx X npeaqe, *ap a lnq Qu QI ap Uo Tqouoj ua aa Jnos aqel Ev 2 ua Uo Tqal 'Pl ap queepuae a I onb Tpu T saide-To X n Iealqu a 'uin Tsseod ap aqe LtÀae, ed mn Tsseod ap aqe Ya Meo;uq al T u cdaua 99 S st' salduiax sap a Toq;a do apoui al q Tfnpot-da uo ev L 5 Sr Id NSXS 58 58 5 L o p E LDH 9 HD= (úHD)DHDSZ (ZHD) 99 5; alrdutexs 99 09 Z 6 q Pu ú-1 Up Iq 4IX Xaq úHOú (ZHO) SZHD -ZHDS(CHO) -o Io Xo-Sz (ZHD) z ç 06 08 06 4 p E Z(úHD) HDZH Ds (ZHO) ú(úHO)ZSú(IHO)) ú(úHO) Sz (ZHO) u 6 td 8 t adexa XI nea Iqel 9 Z 6 ú 99 Z s 1 EXEMPLES 59 à 63 Dans un tricol muni d'un réfrigérant, d'un thermomètre et équipé d'une agitation magnétique, on introduit 0,2 mole de méthacrylate de potassium On ajoute ensuite 0,1 mole de chlorure soufré (CH 3)3 CS(CH 2)6 C 1 pour l'exemple 59, l(CH 3)3 CSCH 2 12 CH Cl pour les exemples 60 à 63 - dilué dans 30 ml de solvant et 0,02 mole d'agent de transfert de phase Le mélange réactionnel est alors chauffé à la température T (exprimée en degrés Celsius) pendant 18 heures A la fin de la réaction, le mélange est filtré Le filtrat est traité dans un évaporateur rotatif afin d'éliminer le solvant On recueille un liquide marron Le tableau XI ci- après indique le rendement (Rdt) de la réaction en méthacrylate soufré, exprimé en pourcen- tage molaire par rapport au chlorure soufré, en fonction de T et de la nature du solvant et de l'agent de transfert de phase L'exemple 63 est comparatif en raison de la température trop élevée de reflux du solvant choisi. Tableau XI Exemple 59 60 | 61 62 63 Solvant acéto acéto acéto acéto toluène i nitrile nitrile nitrile nitrile Agent de Aliqua poly éther Aliquatil, éther - transfert 336 éthylènet couronne 336 couronne de phase glycol T 80 1 80 80 80 110 Rdt 80 80 90 60 O EXEMPLE 64 Dans un réacteur on place 0,15 mole de méthacrylate de potassium puis on introduit 0,1 mole de chlorure de (phénylthio)méthyle dilué dans 30 ml d'acéto-35 nitrile, 0,01 mole de chlorure de tricaprylylméthylammonium et 50 ppm (par rapport au méthacrylate) d'éther méthylique d'hydroquinone Ce mélange est alors chauffé à reflux sous agitation pendant 5 heures A la fin de la réaction le mélange est filtré puis, par évaporation de l'acétonitrile, on recueille avec un rendement de 65 % le méthacrylate de (phénylthio)méthyle, dont la température d'ébullition sous 1,7 mm Hg est égale à 115 'C. EXEMPLES 65 à 69 Dans un réacteur on place 0,1 mole de sulfure (méth)acrylique Dans ce réacteur maintenu à 00 C on introduit goutte à goutte 0,1 mole d'eau oxygénée à 30 %. Lorsque l'addition est terminée, le mélange est agité à C pendant 24 heures Le mélange obtenu est alors extrait au chloroforme Après séchage de la phase organique, le composé final est obtenu par évaporation du solvant Le tableau XII ci-après indique le rendement de la réaction en sulfoxyde (méth)acrylique, exprimé en pourcentage par rapport au sulfure (méth)acrylique de départ, en fonction de la nature de celui-ci (identifié par le numéro de l'exemple précédent correspondant), ainsi que les données des spectres RMN. Tableau XII Exemple 65 66 67 68 69 sulfure ex 29 ex 57 ex 30 ex 17 ex 18 Rdt 90 91 96 98 97 RMNIH 16 (H trans) 5,6 5,9 5,55 5,55 5,55 (m, 1 H) (m, 1 H) (m, 1 H) (m, 1 H) (m, 1 H) 6 (H cis) 6,15 6,1-6,45 6,1 6, 1 6,1 i; l (m I, 1 H)(m, 2 H) (ma, 1 H) (m, 1 H) (ra, 1 H) 16 (CH 2-O) 4,65 4,65 4,35 4,15 4,15 ; t(m, 1 H) (m, 2 H) (m, 2 H)I (t, 2 H) (t, 2 H)l i& (CH 2-S) 4,55 2,9 2,6 l 2,45 2,55 (m, 1 H) (m, 2 H) (m, 2 H) (t, 2 H) (t, 2 H)l 2,9 (m, 1 H) 2,7 (m, 1 H) 6 (CH 3) 1,95 1,35 2,2 2,0 1,95 jet 6 (CH 2) (m, 3 H) (s, 9 H) (m, 2 H) (mi, 3 H) (mi, 3 H) 1,3 1,95 1,9 1,35 (s, 9 H) (m, 3 H) (m, 6 H) (m,18 H), 1,3 1,3 1,35 (s, 9 H) (s, 9 H) (s, 9 H) IRMN 'C nd 6 (CO) 166,6 165,3 166,9 167,3 16 (CH 2 =) 125,9 131,2 124,8 124,8 16 (C=) 135,5 127,6 135,9 136,4 16 (CH 2-O) 58,2 58,1 63,8 64,5 j 6 (CH 2-S) 45,1 45,7 45,0 { 6 (CHR) 127,9-23,01 6 2) 6 (C-C) et 52,8-22,4 53,6-22,4 52,3-22,4 16 (CH 3) 17,8 17,8 18,1 nd = non déterminé EXEMPLE 70 On applique au sulfure acrylique CH 2 =CH-C 02-(CH 2)3 SC(CH 3)3 obtenu selon l'enseignement de la littérature le mode opératoire des exemples 64 à 69 On obtient avec un rendement de 95 % le sulfoxyde correspondant, présentant les caractéristiques de RMN du proton suivantes: 6 (H trans) = 5,9 (m, 1 H) 6 (H cis) = 6,3 (m, 1 H) 6 (H gem) = 6,15 (m, 1 H) 6 (CH 2-O & CH 2-S) = 4,35 (t, 2 H) et 2,55 (t, 2 H) 6 (CH 3) et 6 (CH 2) = 2,35 (m, 2 H) et 1,55 (s, 9 H) et 1,35 (s, 9 H) EXEMPLE 71 On applique au sulfure méthacrylique de l'exemple 45 le mode opératoire des exemples 64 à 69 On obtient avec un rendement de 99 % le sulfoxyde correspondant, présentant les caractéristiques de RMN du proton suivantes: 6 (H trans) = 5,6 (m, 1 H) 6 (H cis) = 6,1 (m, 1 H) 6 (CH 2) = 5,1 (m, 2 H) 6 (CH 3) = 1,95 (m, 6 H) 6 (CH 2-O, CH 2-S) = 4,6 (t, 2 H), 3,5 (s, 2 H), 3,1 (m, 2 H) Le spectre de RMN du carbone 13 présente les données suivantes: 6 (CO) = 166,5 6 (CH 2 =) = 126,0 et 118,1 6 (C=) = 135,4 et 135,1 6 (CH 2- O) = 62,3 6 (CH 2-S) = 57,2 et 51,7 6 (CH 3) = 22,6 et 17,8 EXEMPLES 72 à 74 Dans un réacteur on place 0,1 mole de sulfure (méth)acrylique Dans ce réacteur maintenu à 7 C on introduit goutte à goutte 0,22 mole d'eau oxygénée à 30 %. Lorsque l'addition est terminée, le mélange est agité à 18 C pendant 24 heures puis chauffé à 45 C pendant 72 heures Le mélange obtenu est extrait au chloroforme. Après séchage de la phase organique, le composé final est obtenu par évaporation du solvant Le tableau XIII ci- après indique le rendement de la réaction en sulfone (méth)acrylique, exprimé en pourcentage par rapport au sulfure de départ, en fonction de la nature de celui-ci (identifié par le numéro de l'exemple précédent o sa synthèse a été décrite), ainsi que les caractéristiques des spectres de RMN du proton et du carbone 13. TABLEAU XIII l Exemple 72 73 74 Sulfure ex 29 ex 18 ex 45 i Rdt 98 95 99 l RMN H 6 (H trans) 5,65 (m,l H) 5,55 (m,l H) 5,60 (m,l H) 6 (H cis) 6,15 (m,l H) 6,10 (m,l H) 6,15 (m,l H) 6 (CH 2 =) 5,15 (m,2 H) 6 (CH 2-O) 4, 65 (t,2 H) 4,15 (t,2 H) 4,60 (t,2 H) & (CH 2-S) 3,35 (t,2 H) 2, 85 (t,2 H) 3,75 (s,2 H) 3,45 (m,2 H) (CH 3) 2,0 (m,3 H) 1,95 (m,3 H) 2,0 (m,6 H) 1,3 (s,9 H) 1,35 (m,18 H) 1,35 (s,9 H) TABLEAU XIII (suite) Exemple 72 74 13 i RMN 3 C S (CO) 166,7 166,4 6 (CH 2 =) 126,4 126,4-120,6 6 (C=) 135,4 135,4-133,5 6 (CH 2-O) 56,9 62,2 6 (CH 2-S) 45,1 57,6-50,3 6 (CH 3) i 59,5-23,0-17,8 22,5-17,9 et 6 (C-C) EXEMPLE 75 Dans un tricol muni d'un réfrigérant, d'un thermomètre, d'une ampoule à brome et équipé d'une agitation magnétique, on introduit l mole de soude dans 400 ml d'éthanol A 50 'C on ajoute 0,9 mole de mercaptoéthanol puis on poursuit le chauffage à 500 C durant mn Après retour à la température ambiante on additionne goutte à goutte 0,9 mole de bromopropionate d'éthyle A la fin de l'addition le mélange est porté au reflux pendant 6 heures Après refroidissement le sel formé est éliminé par filtration Le filtrat est neutralisé par H Cl 1 N puis la phase organique est extraite au dichlorométhane Les phases organiques sont lavées puis séchées. Aprèsélimination du dichlorométhane sous pression réduite, on isole un liquide dont la température d'ébullition sous 1 mm Hg est égale à 140 'C Le rendement en composé de formule HO(CH 2)2 S(CH 2)3 C 02 C 2 H 5 est de 76 %. Dans un tricol muni d'un réfrigérant, d'un thermomètre, d'une ampoule à brome et équipé d'une agitation magnétique, on introduit 0,04 mole de l'alcool soufré, préparé précédemment, dans 20 ml de chloroforme sec On ajoute goutte à goutte 0,04 mole de chlorure de thionyle dilué dans 10 ml de chloroforme A mi-addition, le mélange est porté à reflux et le chauffage est poursuivi pendant 4 heures Après élimination du chloroforme sous pression réduite, le chlorure soufré de formule Cl(CH 2)2 S(CH 2)3 C 02 C 2 H 5, obtenu avec un rendement de 99 %, est purifié par distillation Sa température d'ébullition sous 1 mm Hg est de 130 'C. Dans un tricol muni d'un réfrigérant, d'un thermomètre, d'une ampoule à brome et équipé d'une agitation magnétique, on introduit 0,1 mole de méthacrylate de potassium dilué dans 9 ml d'eau On ajoute alors 0,07 mole de chlorure soufré, préparé précédemment, dans ml de chloroforme puis on introduit 0,01 mole d'hydrogénosulfate de tétra-n-butylammonium Le mélange est alors chauffé pendant 20 heures à 60 C La phase organique est recueillie, lavée puis séchée Après élimination du chloroforme le méthacrylate de 2-l( 3- éthoxycarbonylpropyl)thiol éthyle, obtenu avec un rendement de 65 %, est purifié par chromatographie sur colonne Les caractéristiques de ses spectres de RMN du proton et du carbone 13 figurent au tableau XIV ci-après. EXEMPLES 76 à 77 Dans un tricol muni d'un réfrigérant, d'un thermomètre, d'une ampoule à brome et équipé d'une agitation magnétique, on introduit 12 mmoles de mercaptan dans 10 ml d'une solution de Na OH ( 1,2 N) Après agitation on ajoute 10 mmoles d'a-bromométhyl acrylate d'éthyle dans ml de chloroforme L'agent de transfert l(n Bu)4 N" HSO 4 l est alors additionné et le mélange réactionnel est porté à reflux, sous agitation, durant 18 heures La phase organique est recueillie, séchée sur sulfate de sodium puis concentrée Le-dérivé acrylique ainsi isolé peut être purifié par distillation sous pression réduite ou par chromatographie sur gel de silice. Le mercaptan utilisé est: le cyclohexylmercaptan pour l'exemple 76, l'hydroxy-2 éthylmercaptan pour l'exemple 77. Le tableau XIV ci-dessous indique, outre le rendement de la réaction (Rdt), exprimé en pourcentage par rapport à l'a-bromométhyl acrylate d'éthyle, les caractéristiques des spectres de RMN du proton et du carbone 13 des acrylates soufrés a-substitués obtenus. Tableau XIV Exemple 75 76 77 Rdt 65 85 77 RMN 1 H & (H trans) 5,55 (m, 1 H) 5,7 (m, 1 H) 5,75 (m, 1 H) 6 (H cis) 6,1 (m, 1 H) 6,2 (m, 1 H) 6,25 (m, 1 H) 6 (OH) 2,75 s 6 (CH 2-O) 4,2 (t, 2 H) 4,25 (q, 2 H) 4,3 (q, 2 H) 4,1 (q, 2 H) 3,8 (t, 2 H) l 6 (CH 2-S) 2,75 (t, 2 H) 3,35 (s, 2 H) 3,5 (s, 2 H) 2,6 (t, 2 H) 2,75 (t, 2 H) 6 (CH 2) et (CH)i 2,55 (t, 2 H) 2,6 (m, 1 H) 6 (CH 3) 2,0 (m, 3 H) 1,65 (m, 10 H) 1,35 (t, 3 H) 1,2 (t, 3 H) 1, 35 (t, 3 H) RMN 13 C (CO) 172,5-166,7 165,9 165,5 6 (CH 2 =) 124,8 125,0 125,6 6 (C=) 135,9 137,7 136,6 6 (CH 2-O) 63,5-60,1 60,5 60,5 16 (CH 2-S) 31,3-30,1 42,9-30,6 34,1-32,0 6 (CH 3) 18,0-13,9 13,8, 13,6 6 (CH 2):32,7-24,5 33,1-25,7 EXEMPLES 78 à On procède comme suit à la (co)polymérisation en solution d'un méthacrylate soufré (par abrégé MAS) déjà décrit à l'un des exemples précédents, et, le cas échéant, de méthacrylate de méthyle (par abrégé MAM) Après avoir chargé dans le réacteur 10 g de méthyléthylcétone, x g de MAS, y g de MAM et 0,3 g d'azobisisobutyronitrile, on purge le réacteur par un courant d'azote On plonge ensuite le réacteur dans un bain thermostatique dont la température est fixée à 83 C, puis on enregistre la courbe de polymérisation et, après retour à 83 C, on effectue une cuisson exotherme du mélange pendant 5 heures Le polymère est enfin précipité et lavé dans le méthanol On détermine d'abord le rendement en polymère (Rdt) exprimé en pourcentage puis on mesure les caractéristiques suivantes température de transition vitreuse Tg exprimée en degrés Celsius. solubilité dans différents solvants, tels qu'acétone, méthyléthylcétone, acétate d'éthyle, heptane, exprimée en pourcentage ou bien par une observation (gonflement par exemple). Le tableau XV ci-après rassemble les conditions réactionnelles (x, y et nature de MAS repérée par le numéro de l'exemple précédent o sa préparation était décrite) ainsi que les résultats des polymérisations effectuées selon cette méthode. Tableau XV Exemple 78 79 80 81 82 x 10 3 310 7,5 y O 7 7 O 2,5 MAS Rdt 70 75 90 97 Tg -11 + 65 + 70 + 52 + 66 acétone > 50 nd nd gonfle nd i méthyléthyl- :cétone > 50 nd nd > 50 nd acétate ld'éthyle > 50 nd nd gonfle nd heptane nd nd nd O nd I l Exemple 83 84 85 86 87 x 10 4 10 2,5 10 y O 6 O 7,5 O MAS Rdt Tg acétone méthyléthyl-:cétone acétate 'd'éthyle *heptane i + 15 > 30 > 50 > 30 i + 69 t nd nd nd nd -29 > 30 > 50 > 30 + 63 nd nd nd nd > 30 > 50 > 30 o I Tableau XV (suite) Exemple 88 89 90 91 92 I l I ' 92 i f x t 3 10 5 10 1 2 y 7 i O 5 O 1 8 i MAS l Rdt Tg r lacétone méthyléthylcétone acétate15 d'éthyle heptane Exemple 80 *+ 75 + 26 nd gonfle nd gonfle d 1 gnfl nd nd nd o + 54 nd nd nd nd 100 -40 + 82 0 nd nd nd > 50 nd nd nd x 10 2 5 y O 8 5 MAS Rdt 70 85 100 Tg -27 + 67 + 78 acétone > 50 > 50 > 50 méthyléthyl- cétone > 50 nd > 50 acétate d'éthyle > 50 > 50 > 50 heptane O O O nd: non déterminé EXEMPLES 96 à 107 On procède comme suit à la (co)polymérisation en masse d'un méthacrylate soufré (par abréviation MAS) déjà décrit à l'un des exemples précédents, et, le cas échéant, de méthacrylate de méthyle (par abréviation MAM). Après avoir chargé dans le réacteur x grammes de MAS, y grammes de MAM et 0,2 gramme d'azobisisobutyronitrile, on purge le réacteur par un courant d'azote On plonge ensuite le réacteur dans un bain à la température de 830 C,10 on enregistre l'exothermie, puis, après retour à 83 'C, on effectue une cuisson isotherme pendant 5 heures Le polymère est alors précipité et malaxé dans le méthanol, après quoi on effectue les mêmes déterminations que celles exposées au sujet des exemples 78 à 95 Le tableau XVI ci- après rassemble les conditions réactionnelles (valeurs de x, y et nature du MAS repérée par le numéro de l'exemple o sa préparation a été décrite) ainsi que les résultats des polymérisations effectuées selon cette méthode, notamment la température Texo du pic exothermique, exprimée en degrés Celsius. Tableau XVI Exemple 96 97 98 99 100 x l 10 4 10 10 2 Sy O 6 O O 8 MAS + 35 > 50 > 50 + 70 > 50 > 50 |> 50 + 78 gonfle o O -20 > 50 o O > 50 nd + 89 > 60 o > 60 Rdt Texo Tg acétone iheptane lacétate15 id'éthyle Exemple 10 1 102 103 104 105 Exemple 101 102 103 104 105 t x y MAS Rdt Texo Tg acétone heptane acétate d'éthyle + 7 > 30 > 30 > 30 O O + 52 gonfle O gonfle i 169 + 14 > 30 o l 30 > 30 o -27 > 30 1 > 30 t > 30 -12 > 30 > 30 Tableau XVI (suite) Exemple 106 107 j x 10 10 y O O MAS Rdt 90 70 Texo 168 92 Tg + 20 -46 acétone O O heptane O O acétate d'éthyle O nd nd: non déterminé ^ x 2663928 REVENDICATIONS 1 Procédé de préparation d'un (méth)acrylate de formule générale: G / CH 2 = C (VI) C OQ Il O dans laquelle: soit G désigne un groupe -CH 2 SR' dans lequel R' est un radical alkyle porteur le cas échéant d'une fonction hydroxyle, auquel cas Q désigne un groupe alkyle, ou bien l'atome d'hydrogène, soit G désigne un atome d'hydrogène ou un radical méthyle, auquel cas Q désigne un groupe -(CH 2) -Sx Oy Z dans lequel: * N est un nombre entier compris entre 1 et 12 inclusivement, * x est un nombre entier compris entre 1 et 3 inclusivement, * y est un nombre entier compris entre O et 2 inclusivement, et * Z est un radical alkyle, cycloalkyle, alcényle, aryle, alkylaryle, arylalkyle ou hétérocyclique porteur le cas échéant d'une fonction ester, à partir d'un (méth)acrylate de formule générale: R / CH 2 = C (VII) C OQ dans laquelle R est choisi parmi l'atome d'hydrogène, le radical méthyle et les radicaux -CH 2 X dans lesquels X est un atome d'halogène et Q est choisi parmi les métaux alca- lins et les radicaux alkyles, avec la condition que Q est un métal alcalin lorsque R est l'hydrogène ou le radical méthyle et Q est un radical alkyle ou bien l'atome d'hydrogène lorsque R est un radical -CH 2 X, par réaction dudit (méth)acrylate de formule (VII) avec un composé soufré choisi parmi ceux de formule R'SH dans laquelle R' a la signification indiquée précédemment et ceux de formule ZS(CH 2)n X dans laquelle N et Z ont les significations indiquées précédemment et X est un atome d'halogène, avec la condition qu'un composé de formule R'SH est choisi lorsque R est un radical -CH 2 X et qu'un composé ZS(CH 2) X est choisi lorsque R est l'hydrogène ou un radical méthyle, ladite réaction étant effectuée soit en milieu au moins partiellement aqueux à une température de 50 'C à 100 'C soit dans un solvant organique dont la température d'ébullition ne dépasse pas 100 'C, en présence d'au moins un inhibiteur de polymérisation et d'au moins un agent de transfert de phase et conduisant, lorsque R désigne un atome d'hydrogène ou un radical méthyle, à un (méth)acrylate de formule (VI-a) dans laquelle G est l'hydrogène ou un radical méthyle et y = 0, auquel cas cette première réaction peut être suivie par une réaction d'oxydation au moyen d'au moins un agent oxydant à une température généralement comprise entre 100 C et 600 C environ afin d'obtenir un (méth)acrylate de formule (VI) dans laquelle y est plus grand que 0. 2 Procédé selon la revendication 1, caractérisé en ce que la réaction entre le (méth)acrylate de formule (VII) et le composé soufré est effectuée en utilisant l'eau comme solvant, à une température comprise entre 70 'C et 100 'C. 3 Procédé selon l'une des revendications 1 et 2, caractérisé en ce que l'agent de transfert de phase est choisi parmi les sels d'ammonium, de phosphonium et d'arsénium quaternaires, les éthers de polyéthylène glycols, les aminoéthers et les complexants macrohétérocycliques. 4 Procédé selon l'une des revendications 1 à 3, caractérisé en ce que l'agent de transfert de phase est utilisé à raison de 5 à 30 % en moles par rapport au (méth)acrylate de formule (VII). Procédé selon l'une des revendications 1 à 4, caractérisé en ce que le rapport molaire méthacrylate (VII) est compris entre 1 et 1,6. composé soufré 6 Procédé selon l'une des revendications 1 à , caractérisé en ce que la durée de la réaction entre le (méth)acrylate de formule (VII) et le composé soufré est comprise entre 30 minutes et 20 heures. 7 Procédé selon l'une des revendications 1 à 6, caractérisé en ce que l'agent oxydant est choisi parmi l'eau oxygénée, les peracides organiques, l'oxygène, l'air et le diméthylsulfoxyde 8 Procédé selon l'une des revendications 1 à 7, caractérisé en ce que l'agent oxydant est utilisé dans agent oxydant un rapport molaire au moins égal à (méth)acrylate (VI-a) 1 pour obtenir un sulfoxyde (y = 1), au moins égal à 2 pour obtenir une sulfone (y = 2). 9 Procédé selon l'une des revendications 1 à 8, caractérisé en ce que la durée de la réaction d'oxydation est comprise entre 3 et 90 heures. 10 Composés acryliques soufrés, caractérisés en ce qu'ils sont choisis parmi ceux de formule CH 25 RI CH 02 = C (VIII) C OQ on dans laquelle Q désigne un groupe alkyle ou bien l'atome d'hydrogène et R' est choisi parmi les radicaux cyclo- alkyles porteurs le cas échéant d'une fonction hydroxyle et les radicaux alkyles porteurs d'une fonction hydroxyle, et ceux de formule: G / CH 2 = C (IX) C O -(CH 2)n-Sx Oy Z I O dans laquelle G est choisi parmi l'atome d'hydrogène et le radical méthyle et soit N est un nombre entier de 1 à 12, x est un nombre entier de 1 à 3 et y est un nombre entier de O à 2, auquel cas Z est choisi parmi les radicaux alkyles, alcényles, aryles, alkylaryles et arylalkyles porteurs d'une fonction ester ou parmi les radicaux cycloalkyles et hétérocycliques porteurs le cas échéant d'une fonction ester, soit N est un nombre entier de 1 à 12, x est égal à 1 et y est égal à 1, auquel cas Z est choisi parmi les radicaux aryles, alcényles, alkylaryles, et arylalkyles, soit N est un nombre entier de 5 à 12, x est égal à 1 et y est égal à 2, auquel cas Z est choisi parmi les radicaux alkyles, alcényles, aryles, alkylaryles et arylalkyles, soit N est un nombre entier de 1 à 12, x est égal à 2 ou 3 et y est un nombre entier de 0 à 2, auquel cas Z est choisi parmi les radicaux alkyles, alcényles, aryles, alkylaryles et arylalkyles. 11 Polymère comprenant au moins un motif dérivé d'un composé acrylique soufré conforme à la revendication 10.